(57)【要約】【課題】  酸化チタンの沈降を経時的に防止でき、スタンプ台内部や浸透印内部において酸化チタンの堆積や目詰まりを起こさず、かつ、難吸収紙や非吸収材に押印しても素早く印影が乾燥し、また、強く擦っても印影が剥がれないスタンプ台又は浸透印用白色油性インキを提供する。【解決手段】  少なくとも酸化チタン、分散剤、プロピレングリコールモノアルキルエーテル系溶剤、ロジン系樹脂を配合させてなるスタンプ台又は浸透印用白色油性インキであって、粘度を１００ｍＰａ・ｓ以上１０００ｍＰａ・ｓ未満に調整したことを特徴とするスタンプ台又は浸透印用白色油性インキ。【特許請求の範囲】
【請求項１】
少なくとも酸化チタン、分散剤、プロピレングリコールモノアルキルエーテル系溶剤、ロジン系樹脂を配合させてなるスタンプ台又は浸透印用白色油性インキであって、粘度を１００ｍＰａ・ｓ以上１０００ｍＰａ・ｓ未満に調整したことを特徴とするスタンプ台又は浸透印用白色油性インキ。
【発明の詳細な説明】
【技術分野】
【０００１】
本発明は、スタンプ台や、多数の微細な連続気泡を有するポリオレフィン、ポリウレタン、ゴム、金属、ガラス、セラミックス等の多孔質体からなる印材を用いてなる浸透印に含浸させ、コート紙、プラスチックフィルム、アルミニウム、鉄等の難吸収紙や非吸収面に捺印するための油性インキであって、特に白色のインキに関するものである。
【背景技術】
【０００２】
従来より、コート紙、プラスチックフィルム、アルミニウム、鉄等の難吸収紙や非吸収材に押印するためのスタンプ台又は浸透印用油性インキとしては、速乾性溶剤に着色剤や樹脂等を溶解混合した油性インキが用いられてきた。特に、白色の油性インキを得るためには着色剤として酸化チタン顔料が用いられ、特開平６−３１３１４０号、特開平１１−４３６３４号などの油性インキが公知となっている。
しかし、酸化チタンは比重が約４．２と高く、スタンプ台のインキ吸蔵体や浸透印の多孔質印材の中で徐々に沈降し、インキ吸蔵体の繊維や多孔質印材の気泡に堆積して目詰まりを起こす欠点があった。前記特開平６−３１３１４０号は、粘度が低いマーキングペン用インキであるため、スタンプ台や浸透印に用いると酸化チタンの沈降を全く防ぐことができず、前記特開平１１−４３６３４号は、アゾ顔料、カーボンブラック、フタロシアニン顔料、キナクリドン顔料などは分散安定するものの、酸化チタンの沈降を経時的に防ぐことはできなかった。
【０００３】
【特許文献１】特開平６−３１３１４０号公報
【特許文献２】特開平１１−４３６３４号公報
【発明の開示】
【発明が解決しようとする課題】
【０００４】
そこで、酸化チタンの沈降を経時的に防止でき、スタンプ台内部や浸透印内部において酸化チタンの堆積や目詰まりを起こさず、かつ、難吸収紙や非吸収材に押印しても素早く印影が乾燥し、また、強く擦っても印影が剥がれないスタンプ台又は浸透印用白色油性インキを提供することを目的として本発明を完成するに至った。
【課題を解決するための手段】
【０００５】
前記課題を解決する為に、少なくとも酸化チタン、分散剤、プロピレングリコールモノアルキルエーテル系溶剤、ロジン系樹脂を配合させてなるスタンプ台又は浸透印用白色油性インキであって、粘度を１００ｍＰａ・ｓ以上１０００ｍＰａ・ｓ未満に調整したことを特徴とするスタンプ台又は浸透印用白色油性インキを提供する。
【発明の効果】
【０００６】
本願発明者は鋭意研究の結果、前記課題を解決したスタンプ台又は浸透印用白色油性インキを見出すことに成功した。
すなわち、本発明の油性インキは、スタンプ台内部や浸透印内部において酸化チタンの堆積や目詰まりを起こさない効果を有するので、製品を長期間保管しておいても酸化チタンが沈降して押印不能となることを防止できる。
また、本発明の油性インキは、難吸収紙や非吸収材に押印しても素早く印影が乾燥し、また、印影を強く擦っても剥がれない優れた効果も有するものである。
【発明を実施するための最良の形態】
【０００７】
以下、本発明を詳細に説明する。
本発明油性インキは、スタンプ台や浸透印に用いられる油性インキであって、着色剤として酸化チタンと、酸化チタンの分散剤と、主溶剤としてプロピレングリコールモノアルキルエーテル系溶剤と、樹脂としてロジン系樹脂とを、少なくとも配合させてなる白色油性インキであって、粘度を１００ｍＰａ・ｓ以上１０００ｍＰａ・ｓ未満に調整することを必須構成要件とする。
【０００８】
本発明油性インキに着色剤として用いられる酸化チタンは、平均粒子径が０．００１μｍ以上の酸化チタンであって、ルチル型、アナターゼ型のいずれも使用することができ、例えばＢａｙｅｒｔｉｔａｎ Ｒ−ＦＤ−１・Ｒ−ＫＢ−３・Ｒ−ＣＫ−２０（以上、バイエル社製）、ＴＩＰＡＱＵＥ Ｒ−６３０・Ｒ−６１５・Ｒ−８３０（以上、石原産業（株）社製）、Ｕｎｉｔａｎｅ ＯＲ−３４２（Ａ．Ｃ．Ｃ．社製）、Ｔｉ−ｐｕｒｅ Ｒ−９００・Ｒ−９０１（Ｅ．Ｉ．Ｄｕｐｏｎｔ社製）などや、ＭＩＣＲＯＬＩＴＨ Ｗｈｉｔｅ Ｒ−Ａ・Ｒ−ＡＢ（以上、チバガイギー社製）、ＥＮＣＥ ＰＲＩＮＴ Ｗｈｉｔｅ ００２７（ＢＡＳＦ社製）等の市販の加工顔料など公知の酸化チタンを用いることができる。
酸化チタンの配合量は、インキ全量に対し０．１〜８０重量％、好ましくは５〜４０重量％である。
【０００９】
上記酸化チタンの分散剤は、シリカ、アルミナ、タルク、ケイ酸アルミニウム、炭酸カルシウム、炭酸マグネシウムなどを使用することができる。その中でも特にシリカ、ケイ酸アルミニウムが好ましい。これらの分散剤は、単独で使用しても良いし２以上を混合して使用しても良い。
本発明では、上記の分散剤を単独または２種以上混合して用いることができ、その配合量は、インキ全量に対し０．０１〜１０重量％、好ましくは０．１〜５重量％である。
【００１０】
本発明油性インキに主溶剤として用いられる溶剤は、プロピレングリコールモノアルキルエーテル系溶剤であって、具体的にはプロピレングリコールモノメチルエーテル、プロピレングリコールモノエチルエーテル、プロピレングリコールモノｎ−プロピルエーテル、プロピレングリコールモノｉ−プロピルエーテル、プロピレングリコールモノｎ−ブチルエーテル、プロピレングリコールモノｉ−ブチルエーテル、プロピレングリコールモノｔ−ブチルエーテル、プロピレングリコールモノフェニルエーテル、３−メチル−３−メトキシブタノール、ジプロピレングリコールモノメチルエーテル、ジプロピレングリコールモノエチルエーテル、ジプロピレングリコールモノｎ−プロピルエーテル、ジプロピレングリコールモノｉ−プロピルエーテル、ジプロピレングリコールモノｎ−ブチルエーテル、ジプロピレングリコールモノｉ−ブチルエーテル、ジプロピレングリコールモノｔ−ブチルエーテル、ジプロピレングリコールモノフェニルエーテル、トリプロピレングリコールモノメチルエーテル、トリプロピレングリコールモノエチルエーテル、トリプロピレングリコールモノｎ−プロピルエーテル、トリプロピレングリコールモノｉ−プロピルエーテル、トリプロピレングリコールモノｎ−ブチルエーテル、トリプロピレングリコールモノｉ−ブチルエーテル、トリプロピレングリコールモノｔ−ブチルエーテル、トリプロピレングリコールモノフェニルエーテルなどを使用することができる。これらのグリコールエーテル系有機溶剤は、単独で使用しても良いし２以上を混合して使用しても良い。
本発明では、上記の溶剤を単独または２種以上混合して用いることができ、その配合量は、インキ全量に対し１０〜９５重量％、好ましくは３０〜７０重量％である。
また、前記グリコールエーテル系有機溶剤以外に他の揮発性有機溶剤を少量配合することができ、酢酸メチル・酢酸エチル・酢酸プロピル・酢酸ブチル・乳酸メチル・乳酸エチル・乳酸プロピル・乳酸ブチル・メタノール・エタノール・プロパノール・ブタノール・イソブチルグリコール、エチレングリコールモノメチルエーテル、エチレングリコールモノエチルエーテル、エチレングリコールモノプロピルエーテル、エチレングリコールモノブチルエーテル、エチレングリコールモノヘキシルエーテル、エチレングリコールモノフェニルエーテル、エチレングリコールモノ−２−エチルブチルエーテル、エチレングリコールジブチルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールジエチルエーテル、ジエチレングリコールジブチルエーテルなどを配合してもよい。
【００１１】
本発明油性インキに主溶剤として用いられる樹脂は、ロジン系樹脂を用い、ロジン変性マレイン酸樹脂、ロジン変性エステル樹脂、ロジン変性フェノール樹脂、ロジン変性フマル酸樹脂などが用いられる。その中でも特にロジン変性マレイン酸樹脂が好ましい。
ロジン系樹脂は、プロピレングリコールモノアルキルエーテル系溶剤には可溶ではあるがケトン樹脂やアルキルフェノール樹脂などよりも溶解性が若干劣り、それによってシリカやケイ酸アルミニウムなど分散剤との混合系において、酸化チタンと３次元構造を形成し、あたかも大きな粒子のように振る舞って、酸化チタンの沈降を防止するのではないかと思われる。この３次元構造は非常に弱いので、僅かな剪断力で簡単に切断され、インキの吐出性に影響を与えることはない。また、溶剤がエチレングリコールモノアルキルエーテル系溶剤のときに好ましい結果が得られないのは、このような３次元構造ができないと思われる。
本発明では、上記のロジン系樹脂を単独または２種以上混合して用いることができ、その配合量は、インキ全量に対し５〜７０重量％、好ましくは１０〜５０重量％である。
また、前記ロジン系樹脂以外に他の油溶性樹脂を配合することができ、アクリル樹脂、エステル樹脂、セルロース樹脂、フェノール樹脂、ポリブチルブチラール、ケトンホルムアルデヒド樹脂、アルキルフェノール樹脂、スチレン−マレイン酸樹脂などを少量配合してもよい。
【００１２】
また、本発明の油性インキは、１００ｍＰａ・ｓ以上１０００ｍＰａ・ｓ未満の粘度とすることが必須である。
当該粘度とすることによって、酸化チタンの３次元構造を形成できると共に、スタンプ台又は浸透印用に適した油性インキを得られるからである。１００ｍＰａ・ｓ未満では粘度が低すぎて酸化チタンの沈降を防ぐことができず、１０００ｍＰａ・ｓ以上ではインキの吐出性を悪化させるからである。
【００１３】
また、本発明油性インキでは、１，２−ベンズイソチアゾリン−３−オンなどの防腐防かび剤、ポリオキシエチレンアルキルアミン、ポリオキシエチレンアルキルエーテルリン酸ジエステルなどの染料溶解助剤、ベンジルアルコール・エチルグリコール・プロピルグリコールなどの浸透剤、ベンゾトリアゾールなどの防錆剤等、通常インキに用いられる添加剤を更に添加することができる。
【実施例】
【００１４】
以下、本発明を実施例により説明するが、本発明はこれらの実施例に限定されるものではない。
（実施例１）
平均粒子径０．１μｍのルチル型酸化チタン      ２４．０重量％
シリカ                                          １．０重量％
プロピレングリコールモノエチルエーテル        ３６．０重量％
ジプロピレングリコールモノメチルエーテル      １５．０重量％
ロジン変性マレイン酸樹脂                      ２４．０重量％
以上の物質を混合し、白色インキを得た。
（比較例１−１）
実施例１のプロピレングリコールモノエチルエーテルをエチレングリコールモノエチルエーテルに、ジプロピレングリコールモノメチルエーテルをジエチレングリコールモノメチルエーテルにそれぞれ変更し、同様の白色インキを作成した。
（比較例１−２）
実施例１のロジン変性マレイン酸樹脂をアルキルフェノール樹脂に変更し、同様の白色インキを作成した。
【００１５】
（実施例２）
平均粒子径０．２μｍのルチル型酸化チタン      ２４．０重量％
シリカ                                          ０．５重量％
ケイ酸アルミニウム                              ０．５重量％
プロピレングリコールモノエチルエーテル        ３６．０重量％
ジプロピレングリコールモノメチルエーテル      １５．０重量％
ロジン変性マレイン酸樹脂                      １８．０重量％
スチレン−マレイン酸樹脂                        ６．０重量％
以上の物質を混合し、白色インキを得た。
（比較例２−１）
実施例２のプロピレングリコールモノエチルエーテルをエチレングリコールモノエチルエーテルに、ジプロピレングリコールモノメチルエーテルをジエチレングリコールモノメチルエーテルにそれぞれ変更し、同様の白色インキを作成した。
（比較例２−２）
実施例２のロジン変性マレイン酸樹脂をアルキルフェノール樹脂に変更し、同様の白色インキを作成した。
【００１６】
（試験方法及び評価基準）
表面積９５ｍｍ２の多孔性ＮＢＲゴム印字体に前記実施例及び比較例のインキを充填し、これを組み付けて浸透印とし、温度２０℃・湿度６５％の室内でキャップを閉めた縦置きの状態で６ヶ月間放置した。
その後、ポリプロピレンフィルムに１ｋｇ／ｃｍ２の力で押印し、印影の状態を調査した。
【００１７】
以下、試験結果を表にする。
（表１）
┌────────┬───────────┬────────────────┐
│                ｜      印影の状態      ｜             密着性             ｜
├────────┼───────────┼────────────────┤
｜  実施例１      ｜濃い印影が得られた。  ｜指で強く擦っても剥がれなかった。｜
├────────┼───────────┼────────────────┤
｜  比較例１−１  ｜目詰まりしており全く  ｜指で強く擦っても剥がれなかった。｜
｜                ｜印影を得られなかった。｜                                ｜
├────────┼───────────┼────────────────┤
｜  比較例１−２  ｜目詰まりしており全く  ｜指で強く擦ると剥がれが生じた。  ｜
｜                ｜印影を得られなかった。｜                                ｜
├────────┼───────────┼────────────────┤
｜  実施例２      ｜濃い印影が得られた。  ｜指で強く擦っても剥がれなかった。｜
├────────┼───────────┼────────────────┤
｜  比較例２−１  ｜目詰まりしており全く  ｜指で強く擦っても剥がれなかった。｜
｜                ｜印影を得られなかった。｜                                ｜
├────────┼───────────┼────────────────┤
｜  比較例２−２  ｜目詰まりしており全く  ｜指で強く擦ると剥がれが生じた。  ｜
｜                ｜印影を得られなかった。｜                                ｜
└────────┴───────────┴────────────────┘